(57)【要約】【課題】  壁紙貼り替え時に、壁紙を壁面から剥離した場合に、壁紙の破断や層内剥離によって、壁紙の一部が壁面に残存してしまうことがあり、壁紙張り替え作業の作業性を著しく低下させていた。【解決手段】  少なくとも天然パルプと合成繊維から構成され、合成繊維の平均繊維長が５ｍｍ〜６０ｍｍであり、これらを湿式抄造法によって抄紙することにより得られる壁紙用基材を壁紙に用いることで、壁紙貼り替え時に壁紙を壁面から剥離した時、壁紙の一部が壁面に残存することを効率的に防ぎ、壁紙貼り替え時の作業性向上に寄与する壁紙用基材を提供することが出来る。【選択図】図２
2016183438.tif 000002
【特許請求の範囲】
【請求項１】
少なくとも天然パルプと合成繊維とを有し、
該合成繊維の平均繊維長が５ｍｍ〜６０ｍｍであり、
該天然パルプと該合成繊維を含む材料を湿式抄造法により抄紙したことを特徴とする壁紙用基材。
【請求項２】
引裂き辺１ｃｍあたりに存在する該合成繊維数が１０本以上、
直近の該合成繊維間の平均存在間隔が１ｍｍ以下であることを特徴とする請求項１に記載の壁紙用基材。
【請求項３】
前記天然パルプのカナディアンスタンダードフリーネス（ＣＳＦ）が、３００〜６００ｍｌであることを特徴とする請求項１又は２に記載の壁紙用基材。
【請求項４】
無機粉体、乾燥紙力剤、湿潤紙力剤、サイズ剤を有することを特徴とする請求項１乃至３いずれか一項に記載の壁紙用基材。
【請求項５】
少なくとも一方の面に樹脂塗工層が形成されていることを特徴とする請求項１乃至４いずれか一項に記載の壁紙用基材。
【請求項６】
前記樹脂塗工層中に熱膨張性微粒子を有することを特徴とする請求項５に記載の壁紙用基材。
【請求項７】
請求項１乃至６いずれか一項に記載の壁紙用基材を熱膨張性微粒子含有接着剤で壁面に接着したことを特徴とする壁面構造。
【発明の詳細な説明】
【技術分野】
【０００１】
本発明は天然パルプと合成繊維を主要な構成要素とする壁紙用基材に関するものである。
【背景技術】
【０００２】
壁紙は、壁紙用基材にビニル層、オレフィン層、織物層、紙層、無機質層等の装飾層を設ける、或いは、壁紙用基材に直接印刷を施す等によって製品化されている。これらの壁紙を壁に施工する場合、壁紙用基材の裏面、若しくは壁面に澱粉、酢酸ビニルエマルジョン、メチルセルロース等の水溶性糊を塗工し、石膏ボードやコンクリート等の壁面に貼り付けられるのが一般的である。
【０００３】
また、近年、居住空間の多様化が進んできており、これに伴って既存住宅のリフォームによる壁紙の貼り替え需要が増してきている。このようなリフォームで問題となるのは、壁紙を壁面から剥がす際の作業性である。
【０００４】
通常、壁紙貼り替え業者は、壁紙端部から壁紙を引き剥がし、剥がれた部分を把持して更に壁紙を壁面から引き剥がす場合が多いが、この際に壁紙に破断、若しくは層内剥離が生じて、壁面に壁紙の一部がランダムに残存してしまうことがあった。このような場合、作業者はその残存部分を更に一々剥離しなくてはならないため、壁紙張り替え作業の作業性を極めて悪化させていた。
【０００５】
このような問題を改良すべく、接着剤種と壁面からの剥離強度を制御し、接着剤層で壁紙が剥離されるようにコントロールした壁紙が開示されている（例えば、特許文献１）。また、合成繊維の熱融着により、壁紙の破断強度を高め、壁面に壁紙が残存し難くした壁紙用基材が開示されている（例えば、特許文献２）。
【０００６】
また、一方で壁紙を貼り付けたあと、経年により壁紙に亀裂が発生することがあった。これは、壁面を構成する石膏ボードの下地になっている木材が温度変化や湿度の変化によって反ったり、ねじれたりすることにより、石膏ボードの継ぎ目を埋めているパテ材に亀裂が発生したり、或いはコンクリート壁に亀裂が生じることが原因となって、壁紙に亀裂（クラック）を生じさせていた。
【先行技術文献】
【特許文献】
【０００７】
【特許文献１】特開２００５−１５４９６８号公報
【特許文献２】特開２０１４−１３６８５３号公報
【発明の概要】
【発明が解決しようとする課題】
【０００８】
しかしながら、特許文献１の構成は、接着剤をメチルセルロース系に限定するものであり、万能性に欠ける部分があった。また、特許文献２には、天然繊維と合成繊維の結びつきを強め、かつ熱処理面を平滑にすることが開示されているが、壁紙を壁面から剥がす際の作業者の壁紙の把持方法や、剥離速度は様々であり、これらの手法だけでは壁紙の壁面への残存を抑える目的を、充分に達成することは困難な面があった。
【０００９】
本発明は、上記課題に鑑みてなされたものであり、その目的は、壁紙貼り替え時に、壁紙を壁面から剥離する場合、壁紙の破断や層内剥離によって、壁紙の一部が壁面に残存してしまう、所謂、壁紙残りを更に高いレベルで低減することが出来る壁紙用基材及び壁面構造を提供することにある。また、第二の目的としては、壁紙裏の壁面にクラックが生じたとしても、亀裂（クラック）を生じ難い壁紙用基材を提供することにある。
【課題を解決するための手段】
【００１０】
壁紙を壁面から剥離する際に、壁紙が破断、層内剥離することを防ぐためには、壁紙用基材により高い破断強度（引張強度、引裂強度等）、層内剥離強度が要求される。本発明者らは本課題について鋭意検討した結果、抄紙機で製造される壁紙用基材に、特定の構成要素と特定の繊維長範囲の合成繊維を用いることによって、上記課題を解決することが可能となることを見出し、本発明を達成するに至ったものである。
【００１１】
すなわち、本発明（１）は、少なくとも天然パルプと合成繊維とを有し、
該合成繊維の平均繊維長が５ｍｍ〜６０ｍｍであり、
該天然パルプと該合成繊維を含む材料を湿式抄造法により抄紙したことを特徴とする壁紙用基材である。
【００１２】
本発明（２）は、引裂き辺１ｃｍあたりに存在する該合成繊維数が１０本以上、
直近の該合成繊維間の平均存在間隔が１ｍｍ以下であることを特徴とする前記発明（１）に記載の壁紙用基材である。
【００１３】
本発明（３）は、前記天然パルプのカナディアンスタンダードフリーネス（ＣＳＦ）が、３００〜６００ｍｌであることを特徴とする前記発明（１）または（２）に記載の壁紙用基材である。
【００１４】
本発明（４）は、無機粉体、乾燥紙力剤、湿潤紙力剤、サイズ剤を有することを特徴とする前記発明（１）、（２）または（３）に記載の壁紙用基材である。
【００１５】
本発明（５）は、少なくとも一方の面に樹脂塗工層が形成されていることを特徴とする前記発明（１）、（２）、（３）または（４）に記載の壁紙用基材である。
【００１６】
本発明（６）は、前記樹脂塗工層中に熱膨張性微粒子を有することを特徴とする前記発明（５）に記載の壁紙用基材である。
【００１７】
本発明（７）は、前記発明（１）、（２）、（３）、（４）、（５）または（６）に記載の壁紙用基材を熱膨張性微粒子含有接着剤で壁面に接着したことを特徴とする壁面構造である。
【発明の効果】
【００１８】
本発明によれば、天然パルプと合成繊維とを有し、該合成繊維の平均繊維長が５ｍｍ〜６０ｍｍであり、該天然パルプと該合成繊維を含む材料を湿式抄造法により抄紙することによって、壁面から壁紙を剥離する際に、壁紙の破断、層内剥離をより高いレベルで抑制することが可能となり、壁紙貼り替え時の作業性が極めて良好な壁紙用基材を提供することができる。
【００１９】
更に、上記のような構成を取ることで壁紙裏の壁面に多少の亀裂が生じたとしても、壁紙自体に亀裂が生じ難い、引張伸度の高い壁紙用基材をも提供することができる。
【図面の簡単な説明】
【００２０】
【図１】本発明の壁紙用基材の概念図である。
【図２】本発明の壁紙用基材を使用した壁紙の断面図を示した一例である。
【図３】本発明の壁紙用基材を強制的に引裂いた様態を示す写真である。
【図４】繊維長の長い合成繊維を有さない壁紙用基材を引裂いた様態を示す写真である。
【図５】本発明の壁面構造例を示した概略図である。
【発明を実施するための形態】
【００２１】
本発明の壁紙用基材は、主に壁紙等の建材用途に使用される。本発明の壁紙用基材面に直接印刷を施して壁紙としても良いし、ビニル層、オレフィン層、織物層、紙層、無機質層等の装飾層を壁紙用基材表面に設けても良い。
【００２２】
図１に示す通り、本発明の壁紙用基材は、繊維長の長い合成繊維が、天然パルプ繊維と共に分散した状態で存在することで、壁紙用基材が破断応力を受けた場合、繊維長の長い合成繊維が厚さ方向、面方向に渡って、骨材として働くことで、壁紙用基材の破断、層内剥離を効果的に防ぐことが出来るものである。
【００２３】
以下、本発明の壁紙用基材を構成する構成要素について、詳細に説明する。
【００２４】
天然パルプ
本発明に係る天然パルプとしては、広葉樹晒クラフトパルプ（以下、ＬＢＫＰともいう）、針葉樹晒クラフトパルプ（以下、ＮＢＫＰともいう）、広葉樹未晒クラフトパルプ（ＬＵＫＰ）、針葉樹未晒クラフトパルプ（ＮＵＫＰ）、広葉樹半晒クラフトパルプ（ＬＳＢＫＰ）、針葉樹半晒クラフトパルプ（ＮＳＢＫＰ）、広葉樹亜硫酸パルプ、針葉樹亜硫酸パルプ等の化学パルプ、 ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）などの機械パルプ、ケナフ、麻、葦、木綿、竹等の非木材繊維から化学的又は機械的に製造されたパルプ繊維、等が使用可能である他、これらを２種以上組み合わせて使用することも可能である。これらの中でも、地合、引張り強度のバランス、意匠性を演出しやすい等の点から広葉樹晒クラフトパルプ（ＬＢＫＰ）と針葉樹晒クラフトパルプ（ＮＢＫＰ）を併用することが好ましい。
【００２５】
本発明に係る天然パルプの添加量は、天然パルプと合成繊維を合計した質量を１００質量部とした場合、４０質量部〜９０質量部であり、更に好ましくは４５質量部〜８５質量部である。
【００２６】
本発明に係る天然パルプの叩解度は、カナディアンスタンダードフリーネス（以下、ＣＳＦとも言う）で、３００〜６００ｍｌであることが好ましく、更に好ましくは３５０ｍｌ〜５５０ｍｌである。ＣＳＦが３００ｍｌ以下であると天然パルプのフィブリル化が進み、紙力剤、填料等の定着率は向上する傾向にあるものの、壁紙用基材の引裂強度が低下する傾向にあると共に、濾水性が悪化するため、抄紙時の生産性が低下する傾向がある。一方、ＣＳＦが６００ｍｌ以上であると、パルプ繊維の強度及び濾水性は良好であるが、フィブリル化が充分に進行し難いため、紙力剤、サイズ剤、填料等の定着率が低下する恐れがあり、本発明の壁紙用基材が引裂応力等を受けた場合に、破断耐性に重要な役割を果たす合成繊維が壁紙用基材層内から抜け落ちやすくなる恐れがある。
【００２７】
このように上記広葉樹晒クラフトパルプ（ＬＢＫＰ）と針葉樹晒クラフトパルプ（ＮＢＫＰ）の併用、及び叩解度のコントロールは、紙力剤、サイズ剤等の効果を充分に発揮させ、天然パルプ部分の紙力を生み出し、その結果、壁紙用基材が破断応力を受けた時に骨材となる合成繊維がより壁紙用基材層中に留まり易くなるという効果を生み易いため好ましい。
【００２８】
合成繊維
本発明に係る合成繊維としては、ポリアミド繊維、ポリエチレンテフタレート繊維（以下、ＰＥＴ、又はＰＥＴ繊維ともいう）に代表されるポリエステル系繊維、アクリル繊維、ポリエチレン繊維、ポリプロピレン繊維等のポリオレフィン繊維、アラミド繊維、ポリエチレンナフタレート繊維、ポリブチレンテレフタレート繊維、ポリフェニレンサルファイド繊維（以下、ＰＰＳ繊維ともいう）、ポリアセタール繊維、液晶ポリマー繊維、ポリイミド繊維等が使用可能である他、これら繊維を２種類以上組み合わせて使用することもできる。また、これらの合成繊維は複合構造を有していてもよい。複合構造の形態は、芯鞘構造、断面を正面方向から見た場合に半月状の異なる合成樹脂２種から構成されるもの、同じく断面を正面方向から見た場合に異なる合成樹脂がサンドイッチ状に積層されて繊維を構成しているもの等が挙げられる。また、繊維を構成する合成樹脂の組み合わせは必ずしも同組成、同物性である必要はなく、各々異なる組み合わせのものを２種以上組み合わせて使用することも可能である。骨材としての強度及び、壁面に亀裂（クラック）が発生した場合のクラック耐性を考慮した場合、本発明に係る合成繊維の引張強さは、乾燥状態で３．５ｃＮ／ｄｔｅｘ以上、乾燥状態の伸び率は、１５％〜６０％程度が好ましく、更に経済性も考慮に入れた場合、ＰＥＴ繊維、ポリエチレン繊維、ポリプロピレン繊維等を好適に用いることができる。
【００２９】
これら合成繊維の繊維長は、壁紙用基材の破断耐性を維持するための重要な因子となる。すなわち繊維長が短い場合には、例え、繊維同士が多少の融着を生じていたとしても、壁紙用基材が破断応力を受けた時に、繊維同士の交絡点でほつれるように破断しやすいのに対して、繊維長が充分に長い場合には、短繊維が交絡している場合とは異なり、長繊維が骨材として機能し、破断応力を受け止めると共に、これら長繊維は壁紙用基材層内にも充分に延在しているため、壁紙用基材層内から長繊維が抜け出ることをも防止することが可能となり、壁紙用基材がほつれるように破断することを有効に防ぐことが可能となる。
【００３０】
本発明に係る合成繊維の平均繊維長は５ｍｍ〜６０ｍｍが好ましく、更に好ましくは２０ｍｍ〜４０ｍｍである。平均繊維長が５ｍｍ以下の場合には、破断応力を受けた場合に、繊維同士が交絡点でほつれるように破断する恐れがあり、６０ｍｍ以上の場合には、抄造法での製造時に合成繊維のよれや固まりが発生しやすくなる恐れがある。また、繊維径が一定であれば、平均繊維長が長い程、単位重量当たりの該合成繊維の端部数が減少し、壁紙用基材面からの該合成繊維の毛羽立ちを抑え易くなる効果も期待できる。これにより、壁紙剥離時に破断、層内剥離の起点となりうる繊維の毛羽立ち数を減少させることが出来るため好ましい。
【００３１】
本発明に係る合成繊維の添加量は、合成繊維と天然パルプを合計した質量を１００質量部とした場合、１０質量部〜４０質量部であり、更に好ましくは１５質量部〜３５質量部である。合成繊維が１０質量部よりも低い場合には、壁紙用基材の破断強度（引張り強度等）が低下する恐れがあり、４０質量部以上の場合には、壁紙用基材抄造時に合成繊維の固まりや繊維同士のヨレ等が発生する恐れがある。
【００３２】
本発明に係る合成繊維のアスペクト比は、１００〜６０００であることが好ましく、さらに好ましくは５００〜３０００である。１００よりもアスペクト比が低い場合は、繊維自体の剛性が高まり、壁紙用基材からの毛羽立ちが増加する恐れがあり、６０００よりもアスペクト比が高い場合は、壁紙用基材抄造時に合成繊維のダマや繊維同士のヨレ等が発生する恐れが増す傾向がある。
【００３３】
本発明に係る合成繊維の壁紙用基材中の存在状態は、紙を手で破る要領で、所定の大きさの壁紙用基材に指圧で山折り、谷折りの折り目をしっかりと付け、折り目に沿って強制的に左右に引裂いた場合、引裂き辺１ｃｍあたりに存在する合成繊維数が１０本以上、直近に存在する合成繊維同士の平均存在間隔が１ｍｍ以下であることが好ましく、更に好ましくは、合成繊維数が２０本以上、合成繊維同士の平均存在間隔が０．７ｍｍである。本発明の壁紙用基材面全体に渡って、このような存在状態で合成繊維が位置することで、均一な破断強度（引張強度等）、引張伸度を本発明の壁紙用基材へ与え易くなる。合成繊維の存在本数、存在間隔は、顕微鏡等で観察、計測することができる。
【００３４】
合成繊維が芯鞘構造を有している場合には、壁紙用基材抄造時の湿体シート乾燥工程温度を挟んで、芯部はそれよりも高い溶融開始温度を、鞘部はそれよりも低い溶融開始温度を有していることが好ましい。具体的には、芯部の溶融開始温度は１５０℃以上であることが好ましい。１５０℃以上とすることで壁紙用基材抄造時に湿体シートが乾燥工程で受ける熱によっても溶融せず、壁紙用基材層内で、いわゆる骨材としての効果を維持しやすくなる。一方、鞘部の溶融開始温度は、１１０℃以下であることが好ましい。これは、芯部とは異なり、鞘部が湿体シート乾燥工程の熱により溶融して、天然パルプ繊維や合成繊維同士との間で融着点を形成することにより、合成繊維同士若しくは、その他繊維との結び付きをより強固とすることが可能となるためである。
【００３５】
本発明の壁紙用基材は、無機粉体を有していてもよい。例えば、酸化チタン、タルク、炭酸カルシウム等の無機粉体を有していても良いし、難燃性が要求される場合には、例えば、水酸化アルミニウム、水酸化マグネシウム、含水ケイ酸マグネシウム、セピオライト、含水ケイ酸アルミニウム等のうち、一種類を選択可能である他、これら複数種類を併用してもよい。無機粉体の添加量は、その添加目的に沿うよう、適宜調整することが可能である。
【００３６】
また、本発明の壁紙用基材には、上記無機粉体の他、天然パルプ繊維の交絡点補強等の目的で、例えば、デンプン系の未変性デンプン、α化デンプン、酸化デンプン、尿素燐酸エステル化デンプン、ヒドロキシエチル化デンプン、カルボキシメチル化デンプン、アニオン性ポリアクリルアミド、その他ポリビニルアルコールやセルロース誘導体であるカルボキシメチル化セルロース、メチルセルロース、植物系ガムのグアーガムデンプン系のカチオン化デンプン、ポリアクリルアミド（以降、ＰＡＭとも言う）系のカチオン性ＰＡＭ、ポリビニルアルコール（以降、ＰＶＡとも言う）等の乾燥紙力増強剤、メラミンホルムアルデヒド樹脂、尿素ホルムアルデヒド樹脂、ポリアミドポリアミンエピクロルヒドリン樹脂、ポリエチレンイミン、ポリビニルアミン等の湿潤紙力増強剤、両性ＰＡＭ等の両性紙力増強剤、ロジンソープ、強化ロジンソープ、ロジンエマルジョン、ロジンエステル、アルケニル無水コハク酸、スチレンアクリル樹脂、スチレンマレイン酸樹脂、アクリル樹脂、スチレンカチオンモノマー、オレフィン系、アルキルケテンダイマー、アルケニルケテンダイマー、パラフィンワックス等のサイズ剤を適宜添加してもよい。特に、ＰＶＡ、アニオン性ポリアクリルアミド、ポリアミドポリアミンエピクロルヒドリン樹脂、アルキルケテンダイマー等の組み合わせのように、乾燥紙力増強剤、湿潤紙力増強剤、サイズ剤等を併用、更にはアニオン系とカチオン系の紙力剤を併用することで壁紙用基材に添加された天然パルプ繊維の交絡点を補強する効果を高めることができる。天然パルプの交絡点が補強されることにより、壁紙用基材に破断応力等が掛かった場合に、壁紙用基材層内に交絡して存在する合成繊維を壁紙用基材層中にしっかりと留め置く効果が期待できるため好ましい。
【００３７】
上記紙力増強剤の添加量は紙力増強剤、サイズ剤以外の添加材料全体を１００質量部とした場合に、０．１質量部〜５質量部が好ましく、更に好ましくは０．１質量部〜２質量部である。また、同様にして上記サイズ剤の添加量は、０．０１質量部〜１質量部が好ましく、更に好ましくは０．０５質量部〜０．５質量部である。紙力増強剤の添加量が５質量％を超える、又はサイズ剤の添加量が１質量％を超えると、天然パルプへの歩留が低下し、抄造マシンの系内等を汚染しやすくなる恐れがある。
【００３８】
本発明の壁紙用基材面は、片面若しくは、両面に樹脂塗工層を有していてもよい。例えば、壁との接着面側に樹脂塗工を施すことで、接着剤が壁紙用基材中に浸透することを抑えやすくする効果が得られる他、壁紙用基材の接着面に添加繊維の毛羽立ちが存在したとしても、樹脂塗工によりこれを塗工層内に埋没させ易くなる。壁紙用基材の壁面との接着面に繊維の毛羽立ちが存在すると、壁紙を壁面から剥がそうとした場合に、毛羽立ち部分を起点として、壁紙の破断や層内剥離が発生する場合がある。したがって、壁紙用基材の接着面の繊維の毛羽立ちを抑えることで、壁紙をよりスムーズに壁面から剥離することが可能となる。
【００３９】
塗工される樹脂としては、アクリル系樹脂の他、スチレンブタジエンラテックスや澱粉系のものが挙げられる。塗工量は、壁紙用基材表面の繊維毛羽立ちや、接着剤の壁紙用基材への浸透を抑える上で、必要充分な量を適宜塗工すれば良いが、例えば、１〜２０ｇ／ｃｍ２であり、好ましくは５〜１５ｇ／ｃｍ２である。
【００４０】
壁紙用基材と壁面を接着する接着剤には、澱粉、酢酸ビニルエマルジョン、メチルセルロース等の水溶性糊を好適に用いることができる。壁紙貼り付けの際は、これらの接着剤を壁面に塗布して、壁紙を貼り付けるか、若しくは、壁紙裏面にあらかじめ接着剤を塗工したものを壁面に貼り付けることとなる。
【００４１】
また、樹脂塗工層や壁面との接着に用いる接着剤中には、熱膨張性微粒子を有していてもよい。特に未膨張の熱膨張性微粒子をあらかじめ樹脂塗工層中に添加しておくことで、通常は壁面と壁紙用基材の接着強度を保持しながらも、壁紙を壁面から剥離する際には、事前にアイロン等で熱膨張性微粒子を膨張させて、樹脂塗工層や接着剤層中に空隙を形成することによって、層内強度を意図的に弱めて層内剥離を促すことにより、壁紙の壁面からの剥離を容易にすることが可能となる。これにより壁紙の破断をより効果的に発生し難くすることが可能となる。
【００４２】
本発明に係る熱膨張性微粒子は、無機系や有機系の化学膨張剤と、マイクロカプセル系の物理膨張剤の２つに大別される。無機系や有機系の化学膨張剤は、熱分解によりガス化して膨張するものである。上記２種類の膨張剤は、様々な種類があり、また様々な製法により製造されるが、例えば、膨張の均一性等を考慮し、背反が少ない点から、マイクロカプセル系の物理膨張剤の一種である、熱膨張性マイクロカプセルが好適に使用できる。このようなマイクロカプセル系の物理膨張剤の一種の熱膨張性マイクロカプセルは、液状の低沸点物質を、熱可塑性ポリマーからなるポリマーシェルで包み込んだマイクロカプセルであって、ポリマーシェルの軟化点近傍、或いは、それ以上の温度で気化し、熱膨張するものである。
【００４３】
本発明に係る熱膨張性微粒子は、例えば、熱可塑性ポリマーからなるポリマーシェル内に液状炭酸ガスが封入された熱膨張性マイクロカプセルが好適に用いられ、この熱膨張性マイクロカプセルは加熱により、３倍から１０数倍の体積膨張が発生するため、壁紙を剥離する前に外面から壁紙を加熱し、樹脂塗工層や接着剤層中の熱膨張性微粒子を膨張させることで、樹脂塗工層や接着剤層の層内剥離を容易にして、壁紙の破断をより効果的に防止することが可能となる。
【００４４】
また、本発明に係る熱膨張性微粒子の平均粒子径は、５μｍ〜５０μｍであることが好ましく、更に好ましくは、６μｍ〜３５μｍである。５μｍ以下の場合には生産難易度が高くなり、５０μｍ以上になると、壁紙用基材の接着性が低下する恐れがある。
【００４５】
これら熱膨張性微粒子は、平均粒子径と添加量によって接着性に及ぼす影響が変化する。すなわち、平均粒子径が大きく、添加量が多くなる程、壁紙の接着力を阻害する方向に働くため、熱膨張させない状態において、壁紙の意図しない剥離を引き起こさない程度に適宜添加すれば良い。
【００４６】
このような熱膨張性微粒子は、樹脂塗工層、接着剤層の双方に添加されていても良いし、どちらか一方の層に添加されていても良い。
【００４７】
次に、壁紙用基材を製造する方法について説明する。
【００４８】
本発明の壁紙用基材は、抄造法によって製造することが出来る。以下、製造方法例について記載する。
【００４９】
スラリー調整工程
天然パルプを、適量の水に加えてパルパーで離解した後、叩解処理を施し、ＣＳＦを調整して天然パルプスラリーを作製する。前記天然パルプスラリーに合成繊維を加え、さらに適宜乾燥紙力剤、湿潤紙力剤、サイズ剤及び、無機粉体等を加えた後、パルプ濃度が所望の濃度となるように希釈水で希釈して、種スラリーを調整する。また、必要に応じて繊維長の長い合成繊維を分散状態に留め置く目的で、界面活性剤や粘剤等を添加することも出来る。
【００５０】
抄造工程
作製した種スラリーを、水で希釈して抄造スラリーを調整する。この抄造スラリーの濃度は、０．００５〜５．０質量％とすることが好ましく、更に好ましくは０．００５〜２．０質量％である。本発明の壁紙用基材には、比較的繊維長の長い合成繊維を使用するため、合成繊維の固まりやヨレを防止する観点から低目の抄造スラリー濃度が好適となる。また、抄造スラリー濃度が、０．００５質量％よりも低い場合、抄造工程で大量の水が必要となり生産性が悪化する恐れがあり、５．０質量％よりも高い濃度では抄造スラリー中の固形分量が増すことで、スラリーのハンドリングに不具合をきたす恐れがある。
【００５１】
以上のようにして得られた抄造スラリーを円網式、長網式、短網式、傾斜網式などの抄紙機を用いて抄造し、これをヤンキードライヤー、ロータリードライヤー、バンドドライヤー等で乾燥し、本発明の壁紙用基材を得ることができる。本発明に係る合成繊維を均一にかつランダムに分散させるためには、長網式、傾斜網式を用いて抄造を実施することが好ましい。
【００５２】
抄造工程で得られた壁紙用基材は、公知の方法を用いて樹脂塗工や樹脂含浸を施すことも可能であるし、カレンダー、熱カレンダー等の工程を経て、高密度化や高表面平滑化を実施することもできる。このような処理を施すことで、壁紙用基材表面の毛羽立ちを覆い、又は抑え、或いは平滑性を高めることで、壁紙を壁面から剥離する際の壁紙の破断を発生し難くする効果が期待できる。
【実施例】
【００５３】
以下に本発明の壁紙用基材について、実施例及び比較例を挙げてより具体的に説明するが、本発明はこれらの実施例のみに限定されるものではない。
【００５４】
実施例１
スラリー調整工程
広葉樹晒クラフトパルプ（ＬＢＫＰ）を４０質量部、針葉樹晒クラフトパルプ（ＮＢＫＰ）が２５質量部に水２２８０質量部を加えてパルパーで離解した後、ダブルディスクリファイナー（以下、ＤＤＲともいう）にて叩解処理を施し、ＣＳＦを４６０ｍｌに調整すると共に天然パルプスラリーを作製した。前記天然パルプスラリーに対して平均繊維長３０ｍｍ、平均繊維径１７ｄｔｅｘの複合構造を有さないポリエチレンテレフタレート（ＰＥＴ）繊維を１５質量部加え、さらに乾燥紙力剤（荒川化学工業製、商品名：ポリストロン１２８０）を０．５質量部、湿潤紙力剤（ハリマ化成製、商品名：ハーマイドＰＹ５２５−Ａ）を０．５質量部、サイズ剤（星光ＰＭＣ社製、商品名：ＡＤ１６４０）を０．１質量部加えた後、水酸化アルミニウム粉体２０質量部を加え、スラリー濃度が１．２５質量％になるように希釈水で希釈及び攪拌を実施して、種スラリーを調整した。
抄造工程
作製した種スラリーを、水で希釈してスラリー濃度０．５０質量％として、抄造を実施し、実施例１の壁紙用基材を得た。
【００５５】
実施例２
壁紙用基材の片面にアクリル塗料を、乾燥後に１０ｇ／ｃｍ２となるように塗工したこと以外は実施例１と同様にして実施例２の塗工層を有する壁紙用基材を得た。
【００５６】
実施例３
前記アクリル塗料中に熱膨張性微粒子（松本油脂製薬社、商品名：ＦＮ−１００ＳＳ）が塗料固形分全体に対して５．０質量部含むこと以外は、実施例２と同様にして実施例３の熱膨張性微粒子含有塗工層を有する壁紙用基材を得た。
【００５７】
実施例４
広葉樹晒クラフトパルプ（ＬＢＫＰ）を５０質量部、針葉樹晒クラフトパルプ（ＮＢＫＰ）が３１質量部、ポリエチレンテレフタレート（ＰＥＴ）繊維を１９質量部とし、水酸化アルミニウム粉体を含まないこと以外は実施例１と同様にして、実施例４の壁紙用基材を得た。
【００５８】
実施例５
ポリエチレンテレフタレート（ＰＥＴ）繊維の平均繊維長を５ｍｍとしたこと以外は実施例１と同様にして、実施例５の壁紙用基材を得た。
【００５９】
実施例６
ポリエチレンテレフタレート（ＰＥＴ）繊維の平均繊維長を２０ｍｍとしたこと以外は実施例１と同様にして、実施例６の壁紙用基材を得た。
【００６０】
実施例７
ポリエチレンテレフタレート（ＰＥＴ）繊維の平均繊維長を４０ｍｍとしたこと以外は実施例１と同様にして、実施例７の壁紙用基材を得た。
【００６１】
実施例８
ポリエチレンテレフタレート（ＰＥＴ）繊維の平均繊維長を６０ｍｍとしたこと以外は実施例１と同様にして、実施例８の壁紙用基材を得た。
【００６２】
実施例９
ポリエチレンテレフタレート（ＰＥＴ）繊維の代わりに、平均繊維長３０ｍｍ、平均繊維径１７ｄｔｅｘのポリプロピレン（ＰＰ）繊維を使用したこと以外は実施例１と同様にして実施例９の壁紙用基材を得た。
【００６３】
実施例１０
ポリエチレンテレフタレート（ＰＥＴ）繊維の代わりに、平均繊維長３０ｍｍ、平均繊維径１５ｄｔｅｘのポリエチレン（ＰＥ）繊維を使用したこと以外は実施例１と同様にして実施例１０の壁紙用基材を得た。
【００６４】
実施例１１
叩解処理によりＣＳＦを３００ｍｌとしたこと以外は実施例１と同様にして実施例１１の壁紙用基材を得た。
【００６５】
実施例１２
叩解処理によりＣＳＦを６００ｍｌとしたこと以外は実施例１と同様にして実施例１２の壁紙用基材を得た。
【００６６】
実施例１３
広葉樹晒クラフトパルプ（ＬＢＫＰ）４０質量部、針葉樹晒クラフトパルプ（ＮＢＫＰ）２５質量部の代わりに麻パルプ６５質量部を添加したこと以外は実施例１と同様にして実施例１３の壁紙用基材を得た。
【００６７】
比較例１
広葉樹晒クラフトパルプ（ＬＢＫＰ）、針葉樹晒クラフトパルプ（ＮＢＫＰ）を添加せず、ポリエチレンテレフタレート（ＰＥＴ）繊維を８０質量部としたこと以外は実施例１と同様にして比較例１の壁紙用基材を抄造した。
【００６８】
比較例２
広葉樹晒クラフトパルプ（ＬＢＫＰ）を５０質量部、針葉樹晒クラフトパルプ（ＮＢＫＰ）を３０質量部とし、ポリエチレンテレフタレート（ＰＥＴ）繊維を添加しないこと以外は実施例１と同様にして比較例２の壁紙用基材を得た。
【００６９】
比較例３
平均繊維長３０ｍｍ、平均繊維径１７ｄｔｅｘのポリエチレンテレフタレート（ＰＥＴ）繊維に代えて、平均繊維長３ｍｍ、平均繊維径１７ｄｔｅｘのポリエチレンテレフタレート（ＰＥＴ）繊維を使用したこと以外は実施例１と同様にして比較例３の壁紙用基材を得た。
【００７０】
比較例４
平均繊維長３０ｍｍ、平均繊維径１７ｄｔｅｘのポリエチレンテレフタレート（ＰＥＴ）繊維に代えて、平均繊維長７０ｍｍ、平均繊維径１７ｄｔｅｘのポリエチレンテレフタレート（ＰＥＴ）繊維を使用したこと以外は実施例１と同様にして比較例４の壁紙用基材を抄造した。
【００７１】
物性測定方法
実施例、比較例で作製した壁紙用基材の物性測定は、全てＪＩＳ−Ｐ８１１１に記載される標準状態に達したものについて実施した。
【００７２】
壁紙用基材中の合成繊維存在状態の確認
実施例、比較例で作製した壁紙用基材中の合成繊維存在状態（縦方向、横方向）の確認は、所定の大きさの壁紙用基材を、紙を素手で裂く時の要領で、山折り、谷折りの折り目をしっかりと付け、折り目に沿って強制的に左右に引裂き、引裂き辺の長さ１ｃｍ当たりに存在する引裂き面から飛び出ている合成繊維の本数を顕微鏡を用いて計測した。また、合成繊維の平均存在間隔については、どちらかの引裂き辺近傍を対象として、顕微鏡の２点間距離測定機能を使用して引裂き辺１ｃｍ間を測定し、その合計値を測定間隔数で割ることにより求めた。
坪量の測定
実施例、比較例で作製した壁紙用基材の坪量測定を、ＪＩＳ−Ｐ８１２４に準じて実施した。
カナディアンスタンダードフリーネス（ＣＳＦ）の測定
ＪＩＳ−Ｐ８１２１−２に準じて実施した。
引張強度、引張伸度の測定
実施例、比較例で作製した壁紙用基材の引張強さ、引張伸度（伸び）の測定は、ＪＩＳ−Ｐ８１１３に準じて実施した。
引裂き強度の測定
実施例、比較例で作製した壁紙用基材の引裂強さの測定は、ＪＩＳ−Ｐ８１１６に準じて実施した。
層間剥離強度の測定
実施例、比較例で作製した壁紙用基材の層間剥離強度は、テンシロン万能試験機（東洋ボールドウィン社製、商品名：ＲＴＭ−１００）を用いて測定した。幅１５ｍｍに切断した壁紙用基材の両端面に、ビニールテープを貼り、両面のビニールテープを把持して、壁紙用基材を強制的に層内剥離させ、幅１５ｍｍの端部が層内剥離した壁紙用基材を得た。この層内剥離した壁紙用基材の両端をテンシロン万能試験機に固定し、１８０°で引裂くことで層間剥離強度を測定した。
壁紙剥離試験
実施例、比較例で作製した壁紙用基材を３０ｃｍ×３０ｃｍに裁断し、裏面にメチルセルロース系壁紙用粉末糊を５質量％濃度となるように水で希釈して、充分に攪拌した糊溶液を、壁紙用基材の裏面に塗工量が１５０ｇ／ｍ２となるように塗工して（実施例２、３は樹脂塗工層側に糊溶液を塗工）、市販の石膏ボードに貼り付けた。そして、１週間乾燥させた後、壁紙用基材を手で剥離させて、壁紙用基材の破断、層内剥離の有無を確認した。実施例３の壁紙用基材については、その表面をアイロンで充分に加熱してから、剥離を試みる試験も追加で実施した。剥離性の判定は、壁紙用基材が破断、層内剥離なく非常に容易剥離できた場合を◎、破断、層内剥離することなく剥離できた場合を○、破断又は、層内剥離が発生した場合を×とした。
【００７３】
【表１】
2016183438.tif 000003
【００７４】
【表２】
2016183438.tif 000004
【００７５】
評価結果
実施例１〜１３の壁紙用基材は、壁紙剥離試験においても壁紙用基材が破断や層内剥離することなく石膏ボードから剥離することが出来た。また、充分な引張伸度を有しており、壁面に亀裂が生じた場合の亀裂耐性についても優れているものと思われる。一方、比較例１の処方は、抄造時にＰＥＴ繊維が縮れて固まり、ドライヤーパートに移行できず、壁紙用基材と抄造できなかった。また、比較例２、３の壁紙用基材は、壁紙剥離試験において壁紙の破断が発生してしまった。また、引張伸度も低く、亀裂耐性についても期待できないものであった。比較例４の壁紙用基材は、ＰＥＴ繊維がダマになり、均質な地合の壁紙用基材を抄造することができなかったため、物性値その他の試験を見送った。
【符号の説明】
【００７６】
１、７、１２・・・壁紙用基材
２・・・・・・・・天然パルプ分散面
３・・・・・・・・合成繊維
４・・・・・・・・壁紙断面図
５・・・・・・・・表面保護層
６・・・・・・・・意匠層
８・・・・・・・・樹脂塗工層
９・・・・・・・・接着剤層
１０・・・・・・・壁紙
１１・・・・・・・印刷層
１３・・・・・・・樹脂塗工層
１４・・・・・・・熱膨張性微粒子含有接着剤層
１５・・・・・・・熱膨張性微粒子
【図１】
2016183438.tif 000005
【図２】
2016183438.tif 000006
【図３】
2016183438.tif 000007
【図４】
2016183438.tif 000008
【図５】
2016183438.tif 000009